ШИХТА ДЛЯ ПОЛУЧЕНИЯ СТЕКЛА
MIXTURE FOR PRODUCING GLASS

Изобретение относится к области технологии силикатов и касается производства стекла, которое может быть использовано для изготовления ювелирных изделий, бижутерии.
Известна шихта для получения цветного стекла, включающая соду, кварцевый песок, диопсидовую породу 25,9-85,0 мас.% с содержанием примесей не более 15,0 мас.% [1].
Задача изобретения состоит в получении стекла, пригодного для изготовления ювелирных изделий, бижутерии.
Технический результат - повышение сопротивления химическому и механическому воздействию.
Технический результат достигается тем, что шихта для получения стекла, включающая соду и кварцевый песок, дополнительно содержит отходы обработки горного хрусталя, и/или аметиста, и/или раухтопаза, и/или мориона, и/или цитрина, и/или дымчатого кварца, и/или розового кварца при следующем соотношении компонентов, мас.%: сода 25,0; кварцевый песок 50,0; указанные отходы обработки 25,0.
В таблице приведены составы шихты для получения стекла.
Таблица
№ п.п
Компоненты, мас.%:
Сода
Кварцевый песок
Отходы обработки:
горного хрусталя
аметиста
раухтопаза
мориона
цитрина
дымчатого кварца
розового кварца
1.
25,0
50,0
25,0
-
-
-
-
-
-
2.
25,0
50,0
5,0
5,0
5,0
-
5,0
-
5,0
3.
25,0
50,0
-
-
5,0
10,0
-
10,0
-
4.
25,0
50,0
10,0
5,0
-
-
10,0
-
-
5.
25,0
50,0
-
-
-
-
-
-
25,0
6.
25,0
50,0
-
-
10,0
5,0
5,0
5,0
-
7.
25,0
50,0
5,0
6,0
2,5
2,5
3,0
3,0
3,0
8.
25,0
50,0
-
-
25,0
-
-
-
-
9.
25,0
50,0
-
10,0
-
5,0
-
-
10,0
В составе шихты отходы обработки горного хрусталя, аметиста, раухтопаза, мориона, цитрина, дымчатого кварца, розового кварца могут быть использованы как по отдельности, так и в любых сочетаниях.
Компоненты дозируют в требуемых количествах.
Отходы обработки горного хрусталя, и/или аметиста, и/или раухтопаза, и/или мориона, и/или цитрина, и/или дымчатого кварца, и/или розового кварца измельчают и просеивают через сетку №1,25. При использовании нескольких отходов их смешивают.
Кварцевый песок и соду сплавляют до получения прозрачной стекломассы. В полученный расплав вводят подготовленные отходы обработки горного хрусталя, и/или аметиста, и/или раухтопаза, и/или мориона, и/или цитрина, и/или дымчатого кварца, и/или розового кварца, перемешивают, выдерживают не снижая температуру расплава в течение 5-15 мин, после чего осуществляют выработку изделий литьем в металлические формы. Отформованные изделия подвергают отжигу.
В результате получают стекло с цветными (многоцветными) включениями разнообразной окраски, которое может быть использовано для изготовления ювелирных изделий, бижутерии. Полученное стекло из указанной шихты обладает сопротивлением к механическому и химическому воздействию на 10% больше.
Источники информации
1. SU 1530588, C03C 6/00, 1990.